(57)【要約】１２００℃以上の高温の酸化雰囲気中で用いるための、金属と、アルミニウム（Ａｌ）と、炭素（Ｃ）または窒素（Ｎ）との合金であって、  組成がＭＺＡｌＹＸＷであり、Ｍは実質的にチタン（Ｔｉ）、クロム（Ｃｒ）および／またはニオブ（Ｎｂ）から成り、Ｘは炭素（Ｃ）であるか、またはＭがチタン（Ｔｉ）である場合にはＸは窒素（Ｎ）および／または炭素（Ｃ）であり、かつ  Ｚ＝１．８〜２．２、Ｙ＝０．８〜１．２、Ｗ＝０．８〜１．２であり、  上記高温に加熱されたときにＡｌ２Ｏ３から成る保護酸化層が形成されることを特徴とする高温用材料。【特許請求の範囲】
【請求項１】
１２００℃以上の高温の酸化雰囲気中で用いるための、金属と、アルミニウム（Ａｌ）と、炭素（Ｃ）または窒素（Ｎ）との合金であって、
組成がＭＺＡｌＹＸＷであり、Ｍは実質的にチタン（Ｔｉ）、クロム（Ｃｒ）および／またはニオブ（Ｎｂ）から成り、Ｘは炭素（Ｃ）であるか、またはＭがチタン（Ｔｉ）である場合にはＸは窒素（Ｎ）および／または炭素（Ｃ）であり、かつ
Ｚ＝１．８〜２．２、Ｙ＝０．８〜１．２、Ｗ＝０．８〜１．２であり、
上記高温に加熱されたときにＡｌ２Ｏ３から成る保護酸化層が形成される
ことを特徴とする高温用材料。
【請求項２】
請求項１において、上記金属（Ｍ）の一部が上記合金の合金元素としてタンタル（Ｔａ）およびバナジウム（Ｖ）のうちのいずれか１種から成ることを特徴とする高温用材料。
【請求項３】
請求項１または２において、上記合金の組成がＴｉＺＡｌＹＸＷであって、Ｚ＝１．８〜２．２、Ｙ＝０．８〜１．２、Ｗ＝０．８〜１．２であり、かつ
該材料が加熱されたときにＡｌ２Ｏ３から成る保護酸化層が形成されるようにＺ、Ｙ、Ｗを選択されていることを特徴とする高温用材料。
【請求項４】
請求項３において、Ｚ＝２．０、Ｙ＝１．０〜１．２、Ｗ＝１．０であることを特徴とする高温用材料。
【発明の詳細な説明】
【技術分野】
【０００１】
本発明は、高温用に設計した材料に関する。
【背景技術】
【０００２】
１１００℃以上の高温で用いられる、酸化物を生成し耐食性を有する高温材料のうち、特に加熱要素等の高温用途に用いられる構造部材としては、ＳｉＯ２を生成する材料として例えば炭化シリコン（ＳｉＣ）、モリブデン・シリサイド（ＭｏＳｉ２）、窒化シリコン（Ｓｉ３Ｎ４）があるし、酸化アルミニウムを生成する材料として例えばＦｅＣｒＡｌ、ＭｅＣｒＡｌＹがあるし、更にモリブデン・アルミニウム・シリサイド（Ｍｏ（Ｓｉ１−ｘＡｌｘ）２）がある。ＮｉＣｒ合金も表面保護総として酸化クロム（Ｃｒ２Ｏ３）から成る不働態層を生成する。
【０００３】
上述した酸化アルミニウム生成材料は、アルミニウムの酸素親和性がＳｉやＣｒよりも強いので、酸素ガス雰囲気のような還元性雰囲気中においてＳｉＯ２やＣｒ２Ｏ３を生成する材料よりも安定である。これらの保護層は基材を不働態化し、酸素などの雰囲気中で高温下での劣化を防止する。ＦｅＣｒＡｌのような金属系の高温材料は、１３００℃以上の高温では耐クリープ特性や変形抵抗が低下して使えない。更に、アルミニウム含有量が限定されているため耐酸化寿命が短い。ＮｉＣｒ合金も１２００〜１３００℃以上では耐酸化寿命を延ばすことはできないため代替材とはなり得ない。
【発明の開示】
【発明が解決しようとする課題】
【０００４】
本発明は、１２００℃以上の高温の酸化雰囲気中で長寿命を有する材料を提供する。
【課題を解決するための手段】
【０００５】
そこで本発明は、１２００℃以上の高温の酸化雰囲気中で用いるための、金属と、アルミニウム（Ａｌ）と、炭素（Ｃ）または窒素（Ｎ）との合金であって、
組成がＭＺＡｌＹＸＷであり、Ｍは実質的にチタン（Ｔｉ）、クロム（Ｃｒ）および／またはニオブ（Ｎｂ）から成り、Ｘは炭素（Ｃ）であるか、またはＭがチタン（Ｔｉ）である場合にはＸは窒素（Ｎ）および／または炭素（Ｃ）であり、かつ
Ｚ＝１．８〜２．２、Ｙ＝０．８〜１．２、Ｗ＝０．８〜１．２であり、
上記高温に加熱されたときにＡｌ２Ｏ３から成る保護酸化層が形成される
ことを特徴とする高温用材料を提供する。
【発明を実施するための最良の形態】
【０００６】
スエーデン特許出願第0102214-4号には、単相組成Ｍｎ＋１ＡｚＸｎの製造方法が開示されており、ここでｎ＝０．８〜３．２、ｚ＝０．８〜１．２、Ｍはチタン（Ｔｉ）等であり、Ｘは炭素（Ｃ）または窒素（Ｎ）等であり、Ａはアルミニウム（Ａｌ）等である。この方法では、上記の金属、非金属、最後の元素またはその化合物から成る粉末混合物を形成し、解離が進行しないように不活性雰囲気中で粉末混合物に点火し、各成分同士を反応させる際に、この方法の特徴として、反応温度を、各成分間の反応が生ずる温度以上、単相組成物が解離する温度未満に維持する。
【０００７】
本発明は、Ｔｉ−Ａｌ−Ｃの３元状態図において、Ｔｉ２ＡｌＣおよびＴｉ２ＡｌＣの近傍の組成を持つ材料が驚異的な優れた特性を発揮し、この特性は請求項１の限定範囲外では示されない、という新規な知見に基づいている。Ｔｉ２ＡｌＮについても同様である。
【０００８】
上記の事実は、金属Ｔｉの全部または一部をクロム（Ｃｒ）および／または炭素（Ｃ）に置き換えても同様である。
【０００９】
本発明によれば、ＭがＴｉである場合には、Ｘは窒素（Ｎ）および／または炭素（Ｃ）である。
【００１０】
金属のみから成る合金では耐えられない１２００℃以上の高温の酸化雰囲気中で、モリブデン・アルミノシリサイドのような金属間化合物の機械的性質が限界に達して例えば熱衝撃に耐えられなくなるような高温酸化雰囲気中で使用できる点が、本発明の利点の一つである。
【００１１】
本発明の望ましい一実施形態においては、合金成分として金属（Ｍ）の一部をタンタル（Ｔａ）およびバナジウム（Ｖ）のうちの１種に置き換えることができる。
【００１２】
しかし、特に有用な合金は、組成がＴｉＺＡｌＹＣＷであって、Ｚ＝１．８〜２．２、Ｙ＝０．８〜１．２、Ｗ＝０．８〜１．２であり、Ｚ、Ｙ、Ｗは合金が加熱された際にＡｌ２Ｏ３から成る保護酸化層が形成されるように選択する。
【００１３】
上記合金の更に望ましい変形態様においては、Ｚ＝２．０、Ｙ＝１．０〜１．２、Ｗ＝１．０である。
【００１４】
３元炭化物Ｔｉ３ＳｉＣ２は、本発明の材料と類似した機械的性質を備えているが、致命的な欠点は、チタンシリコンカーバイドは不働態化しないＴｉＯ２とＳｉＯ２との混合酸化物が急速に成長することである。その結果、１１００℃以上の高温の酸化雰囲気中では材料が劣化してしまい使用不可能になる。
【００１５】
更に強調すべき点として、酸化アルミニウムが生成しないような十分に酸素分圧が低い条件下では、本発明の材料は組成ＴｉＺＡｌＹＸＷのまま損なわれずに維持される。
【００１６】
３元相Ｔｉ３ＡｌＣ２およびその近傍組成も、条件によっては表面に酸化アルミニウムが生成するので、本発明の材料中で第２相として用いることができる。
【００１７】
本発明の材料は、Ａｌ２Ｏ３、ＴｉＣ、および／またはチタンアルミナイドを含んでも良い。
【００１８】
炭化チタンおよびチタンアルミナイドは、本発明の材料中に存在しても酸化特性に悪影響を及ぼさない。
【００１９】
Ａｌ２Ｏ３は、本発明の材料の複合体中に増強相として添加してもよい。
【００２０】
以下に実施例を説明する。
【実施例】
【００２１】
１．４０００ｇＴｉ、１２４０ｇＡｌ、５０１ｇＣ（組成Ｔｉ２Ａｌ１．１Ｃに対応）の粉末をボールミルにて４時間混合した。
【００２２】
２．得られた混合粉末を、水素ガスを満たした酸化アルミニウム製の管状炉に装入した。
【００２３】
３．混合粉末に下記サイクルで熱処理を施した。
【００２４】
○  ３℃／分で４００℃に加熱。
【００２５】
○  ４００℃に４時間保持。
【００２６】
○  ２℃／分で８００℃に加熱。
【００２７】
○  ８００℃に４時間保持。
【００２８】
○  ２℃／分で１４００℃に加熱。
【００２９】
○  １４００℃に４時間保持。
【００３０】
４．自然冷却
５．反応済の粉末を粉砕し磨り潰して３２５メッシュにした。
【００３１】
６．得られた粉末をＸ線回折（ＸＲＤ）により解析した結果、Ｔｉ２ＡｌＣを主体とし、これに若干量のＴｉ３ＡｌＣ２とＡｌ３Ｔｉとが混在していた。
【００３２】
７．Ｔｉ、Ａｌ、Ｃの混合粉末（工程１による物）に２０wt％の反応性粉末（工程５の物）を混合した粉末をパッケージに詰めて、水冷した鋼製コンテナに装入した。
【００３３】
８．電気加熱により粉末に点火した。この操作はＳＨＳ（Self propagating High Temperature Synthesis：燃焼合成法）として知られている。
【００３４】
９．反応した材料を自然冷却させた。
【００３５】
１０．得られた材料を磨り潰して３２５メッシュにした。
【００３６】
１１．得られた粉末をＸ線回折（ＸＲＤ）解析した結果、Ｔｉ２ＡｌＣを主体とし、これに若干量（１０％未満）のＴｉ３ＡｌＣ２とＴｉＡｌ３が混在していた。
【００３７】
１２．粉末を冷却した後、冷間プレスし、窒素ガス中で１５００℃にて１時間焼結した。
【００３８】
１３．焼結した材料を光学顕微鏡および走査電子顕微鏡（ＳＥＭ）により観察した結果、気孔率２％未満の高密度であった。Ｔｉ２ＡｌＣ粒の一部には粒界に５％未満のＴｉＡｌ３が観察された。粒径は３０μｍのオーダーであり、一部の粒は２００μｍのオーダーであった。
【００３９】
１４．サンプルを酸化特性調査装置に装入した。サンプルを１１００℃に８時間、１２００℃に８時間、１３００℃に８時間保持した。酸化の進行はほぼ放物線状であった。酸化表面は漂白されたような白色（bleach white）になっており、これは薄い酸化層が生成しているためである。
【００４０】
１５．走査電子顕微鏡（ＳＥＭ）により観察した結果、酸化層は厚さが５μｍであり、緻密で密着したＡｌ２Ｏ３であった。
【００４１】
１６．焼結ロッドの一部を研磨して１０００グリットにした。
【００４２】
１７．このサンプルを繰り返し挙動調査用の装置に装入した。サンプルを１２００℃に４時間保持し、自然放冷した。このサイクルを１０回繰り返した。
【００４３】
１８．酸化表面は漂白されたような白色（bleach white）になっており、これは薄い酸化層が生成しているためである。
【００４４】
１９．走査電子顕微鏡（ＳＥＭ）により観察した結果、酸化層は厚さが５μｍであり、緻密で密着したＡｌ２Ｏ３であった。
【００４５】
２０．焼結ロッドを研磨して１０００グリットにした。
【００４６】
２１．このサンプルを大気雰囲気の箱型炉に装入して１２００℃に９８０時間保持した。
【００４７】
２２．酸化表面は漂白されたような白色（bleach white）になっており、これは薄い酸化層が生成しているためである。
【００４８】
２３．サンプルは１０ｍｇの重量増があり、Ａｌ２Ｏ３の白色表面層を備えていた。
【００４９】
本発明の材料の別の望ましい用途はガス加熱式または揮発性燃料加熱式の赤外線熱放射器の熱放射面である。この種の赤外線放射器は特に、製紙業において、紙および同様の材料の乾燥、湿度分布調整、表面被覆に用いられる。このような熱放射面は一般的にはプレート状である。このプレートは、貫通孔をハニカム状に配列したプレートとして作製することができる。あるいは、多数の薄い壁を平行に並べてプレート状にしてもよい。本発明の材料を用いることにより堅牢な放熱プレートが得られる。すなわち本発明の材料は、１４００℃までの酸化速度が遅く、熱伝導率が高く、他のセラミクスに比べて加工が簡単であり（製造コストが低減）、熱衝撃に対して極めて丈夫であり、これらの優れた特性を兼備しているため、鋭いエッジや肉厚の変動を伴う設計も制限を受けない。
【００５０】
本発明の材料は導電性があり、抵抗は室温で０．５Ωｍｍ２／ｍ程度、１２００℃で２．５Ωｍｍ２／ｍ程度である。本発明の材料は、機械的性質と高温特性がいずれも優れているため、酸化雰囲気中、還元雰囲気中、真空中のいずれでも優れた電気抵抗体として用いることができる。本発明の材料の利点を享受できる他の用途として、ガス点火器、火炎検出器、ヒータープラグなどがある。本発明の材料の炉内用途は前述の例に限定する必要はない。更に本発明の材料は、トレー、基材ホルダ、内部取り付け具、支持ローラなどの一部分あるいは全体に適用できる。
【００５１】
本発明の材料は、粉末状にして、例えばＨＶＯＦ、プラズマ溶射などの溶射による表面被覆に用いることもできる。いわゆるＰＶＤ（物理蒸着）やＣＶＤ（化学蒸着）による気相堆積法を用いた表面被覆によっても、高温耐食層を形成できる。所望の電気抵抗値になるように設計した回路パターンとして表面被覆を形成すれば、シリコンウェハあるいはシリコン基板の加熱用の平面加熱体としても機能する。
【００５２】
本発明の材料は、上記用途の他に、エチレン生成管、熱交換器、バーナーノズル、ガスタービン部品などにも適用できる。
【００５３】
以上、本発明の材料について種々の用途を説明したが、それ以外の用途にも適用できることは当業者には自明である。
【００５４】
すなわち本発明は本明細書中に記載した実施形態や実施例に限定する必要ななく、特許請求の範囲内で種々の変形が可能である。
【産業上の利用可能性】
【００５５】
本発明によれば、１２００℃以上の高温の酸化雰囲気中で長寿命を有する材料が提供される。
【国際調査報告】
2006518810.tif 000002
2006518810.tif 000003
2006518810.tif 000004